(57)【特許請求の範囲】
【請求項１】
ウレタンプレポリマーを含む第１液と、
ポリプロピレンエーテルポリオールと芳香族ポリアミンと補強剤とを含む第２液とを有し、
少なくとも前記第２液が、さらに、平均粒子径が２０μｍ以上であり且つ比重が０．０５より大きく０．３５未満のバルーンを、前記第２液中の１．０〜１０質量％の量で含み、
前記ポリプロピレンエーテルポリオールの少なくとも一部が、エチレンオキシドが付加されたポリプロピレンエーテルポリオールであり、
前記エチレンオキシドが付加されたポリプロピレンエーテルポリオールのエチレンオキシドの付加率が、質量換算で前記エチレンオキシドが付加されたポリプロピレンエーテルポリオールの３％以上である、二液常温硬化型ウレタン塗膜防水材組成物。
【請求項２】
前記エチレンオキシドが付加されたポリプロピレンエーテルポリオールの量が、前記ポリプロピレンエーテルポリオール全量中の１０質量％以上である、請求項１に記載の二液常温硬化型ウレタン塗膜防水材組成物。
【請求項３】
前記バルーンの量が硬化剤中の１．０〜１０％である請求項１又は２に記載の二液常温硬化型ウレタン塗膜防水材組成物。
【請求項４】
前記第２液が、さらに、前記ポリプロピレンエーテルポリオール以外のポリオールとして、ポリブタジエンポリオール又は水素添加されたポリブタジエンポリオールを含み、前記ポリプロピレンエーテルポリオール以外のポリオールの使用量が、前記ポリプロピレンエーテルポリオール１００質量部に対して、０．５〜１５質量部である請求項１〜３のいずれかに記載の二液常温硬化型ウレタン塗膜防水材組成物。
【請求項５】
前記エチレンオキシドが付加されているポリプロピレンエーテルポリオールの数平均分子量が５００〜８０００である請求項１〜４のいずれかに記載の二液常温硬化型ウレタン塗膜防水材組成物。
【請求項６】
前記付加率が、質量換算で前記エチレンオキシドが付加されたポリプロピレンエーテルポリオールの１４％以下である、請求項１〜５のいずれかに記載の二液常温硬化型ウレタン塗膜防水材組成物。
【発明の詳細な説明】
【技術分野】
【０００１】
本発明は、二液常温硬化型ウレタン塗膜防水材組成物に関する。
【背景技術】
【０００２】
従来、ウレタン塗膜防水材組成物として、二液常温硬化型ウレタン組成物が提案されている。
二液常温硬化型ウレタン塗膜防水材組成物としては、例えば、特許文献１に記載されている「末端にイソシアネート基を有するウレタンプレポリマー、有機多価アミン化合物、ポリヒドロキシル化合物、有機酸およびビスマスカルボキシレート化合物を含有し、かつ前記ウレタンプレポリマー１００質量部に対して前記有機酸を０．５×１０-3〜２．０×１０-3モル、前記ビスマスカルボキシレート化合物を０．１〜０．５質量部、含有し、常温でも硬化することを特徴とする熱成形型を用いない施工用ポリウレタン組成物。」が挙げられる。
【０００３】
【特許文献１】特許第２９９７５１１号公報
【発明の開示】
【発明が解決しようとする課題】
【０００４】
しかしながら、本発明者は、特許文献１に記載されているポリウレタン組成物について、耐発泡性、第２液中での炭酸カルシウムのような補強剤の耐沈降性及び第２液中でのバルーンの耐浮上性について改善の余地があることを見出した。
そこで、本発明は、耐発泡性、第２液中での補強剤の耐沈降性及び第２液中でのバルーンの耐浮上性に優れる二液常温硬化型ウレタン塗膜防水材組成物を提供することを課題とする。
【課題を解決するための手段】
【０００５】
本発明者は、上記課題を解決すべく鋭意研究した結果、ウレタンプレポリマーを含む第１液と、特定の硬化剤と補強剤とを含む第２液とを有し、少なくとも第２液が、さらに、特定のバルーンを特定量含む組成物が、耐発泡性、第２液中での補強剤の耐沈降性及び第２液中でのバルーンの耐浮上性に優れる二液常温硬化型ウレタン塗膜防水材組成物となりうることを見出し、本発明を完成させた。
【０００６】
すなわち、本発明は、下記（１）〜（２）を提供する。
（１）ウレタンプレポリマーを含む第１液と、
ポリプロピレンエーテルポリオールと芳香族ポリアミンと補強剤とを含む第２液とを有し、
少なくとも前記第２液が、さらに、平均粒子径が２０μｍ以上であり且つ比重が０．０５より大きく０．３５未満のバルーンを、前記第２液中の１．０〜１０質量％の量で含む二液常温硬化型ウレタン塗膜防水材組成物。
（２）前記ポリプロピレンエーテルポリオールの少なくとも一部が、エチレンオキシドが付加されたポリプロピレンエーテルポリオールである上記（１）に記載の二液常温硬化型ウレタン塗膜防水材組成物。
【発明の効果】
【０００７】
本発明の二液常温硬化型ウレタン塗膜防水材組成物は、耐発泡性、第２液中での補強剤の耐沈降性及び第２液中でのバルーンの耐浮上性に優れる。
【発明を実施するための最良の形態】
【０００８】
本発明について以下詳細に説明する。
本発明の二液常温硬化型ウレタン塗膜防水材組成物は、
ウレタンプレポリマーを含む第１液と、
ポリプロピレンエーテルポリオールと芳香族ポリアミンと補強剤とを含む第２液とを有し、
少なくとも前記第２液が、さらに、平均粒子径が２０μｍ以上であり且つ比重が０．０５より大きく０．３５未満のバルーンを、前記第２液中の１．０〜１０質量％の量で含む組成物である。
【０００９】
本発明の二液常温硬化型ウレタン塗膜防水材組成物において、第１液はウレタンプレポリマーを含む。
ウレタンプレポリマーについて以下に説明する。
第１液に含有されるウレタンプレポリマーは、特に制限されない。例えば、従来公知のものが挙げられる。
具体的には、例えば、ポリオール化合物とポリイソシアネート化合物とを、ヒドロキシ基に対してイソシアネート基（ＮＣＯ基）が過剰となるように反応させることにより得られる反応生成物が挙げられる。ウレタンプレポリマーは、０．５〜５質量％のＮＣＯ基を分子末端に含有することができる。
【００１０】
ウレタンプレポリマーの製造の際に使用されるポリイソシアネート化合物は、分子内にイソシアネート基を２個以上有するものであれば特に限定されない。例えば、ＴＤＩ（例えば、２，４−トリレンジイソシアネート（２，４−ＴＤＩ）、２，６−トリレンジイソシアネート（２，６−ＴＤＩ））、ＭＤＩ（例えば、４，４′−ジフェニルメタンジイソシアネート（４，４′−ＭＤＩ）、２，４′−ジフェニルメタンジイソシアネート（２，４′−ＭＤＩ））、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートのような芳香族ポリイソシアネート；ヘキサメチレンジイソシアネート（ＨＤＩ）、トリメチルヘキサメチレンジイソシアネート（ＴＭＨＤＩ）、リジンジイソシアネート、ノルボルナンジイソシアナートメチル（ＮＢＤＩ）のような脂肪族ポリイソシアネート；トランスシクロヘキサン−１，４−ジイソシアネート、イソホロンジイソシアネート（ＩＰＤＩ）、ビス（イソシアネートメチル）シクロヘキサン（Ｈ6ＸＤＩ）、ジシクロヘキシルメタンジイソシアネート（Ｈ12ＭＤＩ）のような脂環式ポリイソシアネート；これらのカルボジイミド変性ポリイソシアネート；これらのイソシアヌレート変性ポリイソシアネートが挙げられる。
ポリイソシアネート化合物は、それぞれ単独でまたは２種以上を組み合わせて使用することができる。
【００１１】
ウレタンプレポリマーの製造の際に使用されるポリオール化合物は、ヒドロキシ基を２個以上有するものであれば特に限定されない。例えば、ポリエーテルポリオール、ポリエステルポリオール、その他のポリオール、これらの混合ポリオールが挙げられる。
【００１２】
ポリエーテルポリオールとしては、例えば、エチレングリコール、ジエチレングリコール、プロピレングリコール、ジプロピレングリコール、グリセリン、１，１，１−トリメチロールプロパン、１，２，５−ヘキサントリオール、１，３−ブタンジオール、１，４−ブタンジオール及びペンタエリスリトールからなる群から選ばれる少なくとも１種に、エチレンオキサイド、プロピレンオキサイド、ブチレンオキサイド及びポリオキシテトラメチレンオキサイドからなる群から選ばれる少なくとも１種を付加させて得られるポリオールが挙げられる。
【００１３】
ポリエステルポリオールとしては、例えば、エチレングリコール、プロピレングリコール、ブタンジオール、ペンタンジオール、ヘキサンジオール、グリセリン、１，１，１−トリメチロールプロパン及びその他の低分子ポリオールからなる群から選ばれる少なくとも１種と、グルタル酸、アジピン酸、ピメリン酸、スベリン酸、セバシン酸、ダイマー酸、その他の脂肪族カルボン酸及びオリゴマー酸からなる群から選ばれる少なくとも１種との縮合重合体；プロピオンラクトン、バレロラクトンの開環重合体が挙げられる。
【００１４】
その他のポリオールとしては、例えば、ポリマーポリオール、ポリカーボネートポリオール；ポリブタジエンポリオール；水素添加されたポリブタジエンポリオール；アクリルポリオール；エチレングリコール、ジエチレングリコール、プロピレングリコール、ジプロピレングリコール、ブタンジオール、ペンタンジオール、ヘキサンジオールのような低分子量のポリオールが挙げられる。
ポリオール化合物は、それぞれ単独でまたは２種以上を組み合わせて使用することができる。
【００１５】
ポリオール化合物とポリイソシアネート化合物との組み合わせとしては、例えば、トリレンジイソシアネート（ＴＤＩ）、キシリレンジイソシアネート（ＸＤＩ）およびジフェニルメタンジイソシアネート（ＭＤＩ）からなる群から選ばれる少なくとも１種と、ポリプロピレンジオール及び／又はポリプロピレントリオールとの組み合わせが挙げられる。
【００１６】
ウレタンプレポリマーを製造する際のポリイソシアネート化合物とポリオール化合物との量は、ＮＣＯ基／ＯＨ基（当量比）が、１．２〜２．５となるのが好ましく、１．５〜２．２となるのがより好ましい。当量比がこのような範囲である場合、得られるウレタンプレポリマーの粘度が適当となり、組成物がより発泡しにくくなる。
【００１７】
ウレタンプレポリマーは、その製造について特に制限されない。例えば、上述の当量比のポリオール化合物とポリイソシアネート化合物とを、５０〜１３０℃で加熱かくはんすることによって行うことができる。また、必要に応じて、例えば、有機錫化合物、有機ビスマス、アミンのようなウレタン化触媒を用いることができる。
【００１８】
本発明の二液常温硬化型ウレタン塗膜防水材組成物において、第２液は、ポリプロピレンエーテルポリオールと芳香族ポリアミンと補強剤とを含む。
【００１９】
ポリプロピレンエーテルポリオールについて以下に説明する。
ポリプロピレンエーテルポリオールは、ヒドロキシ基を２個以上有するポリプロピレンエーテルであれば特に制限されない。
ポリプロピレンエーテルポリオールの分子量は、反応性、物性の観点から、１５０〜１３，０００であるのが好ましく、３００〜１０，０００であるのがより好ましい。
【００２０】
ポリプロピレンエーテルポリオールとしては、例えば、プロピレンジオール、ジプロピレンジオール、プロピレントリオール及びプロピレンテトラオールからなる群から選ばれる少なくとも１種に、エチレンオキサイド、プロピレンオキサイド、ブチレンオキサイド及びポリオキシテトラメチレンオキサイドからなる群から選ばれる少なくとも１種を付加させて得られうるポリオールが挙げられる。
ポリプロピレンエーテルポリオールは、その製造について特に制限されない。例えば、従来公知のものが挙げられる。
【００２１】
また、組成物のレベリング性、作業性に優れるという観点から、ポリプロピレンエーテルポリオールの少なくとも一部が、エチレンオキシドが付加されているポリプロピレンエーテルポリオールであるのが好ましい。
【００２２】
エチレンオキシドが付加されているポリプロピレンエーテルポリオールについて以下に説明する。
エチレンオキシドが付加されているポリプロピレンエーテルポリオールは、ポリプロピレンエーテルポリオールにエチレンオキシドを付加させることにより得られうる化合物であれば特に制限されない。
【００２３】
エチレンオキシドが付加されているポリプロピレンエーテルポリオールの製造の際に使用されるポリプロピレンエーテルポリオールは特に制限されない。上記のポリプロピレンエーテルポリオールと同義である。
また、エチレンオキシドが付加されているポリプロピレンエーテルポリオールの製造の際に使用されるエチレンオキシドは特に制限されない。
エチレンオキシドが付加されているポリプロピレンエーテルポリオールはその製造について特に制限されない。例えば、従来公知のものが挙げられる。
【００２４】
エチレンオキシドが原料のポリプロピレンエーテルポリオールの少なくとも１つの末端に付加することにより、エチレンオキシドが付加されているポリプロピレンエーテルポリオールは、少なくとも１つの末端にヒドロキシエチル基を含有することができる。
【００２５】
エチレンオキシドが付加されたポリプロピレンエーテルポリオールの末端のヒドロキシエチル基を含む部分は、例えば、下記式（１）のように表される。
【００２６】
−ＣＨ2−ＣＨ（ＣＨ3）−Ｏ−ＣＨ2−ＣＨ2−ＯＨ      （１）
【００２７】
式（１）において、−ＣＨ2−ＣＨ（ＣＨ3）−Ｏ−は、原料のポリプロピレンエーテルポリオールの末端であった部分を示す。
【００２８】
また、エチレンオキシドを原料のポリプロピレンエーテルポリオールの主鎖にランダムに付加させ、主鎖中に−ＣＨ2ＣＨ2Ｏ−を有するポリプロピレンエーテルポリオールとすることができる。
エチレンオキシドは、原料のポリプロピレンエーテルポリオールの末端及び／又は主鎖に付加することができる。
エチレンオキシドの付加率は、特に制限されない。−ＣＨ2ＣＨ2Ｏ−の含有量が、質量換算でエチレンオキシドが付加されているポリプロピレンエーテルポリオールの３％以上であるのが好ましい態様として挙げられる。
【００２９】
また、エチレンオキシドが付加されているポリプロピレンエーテルポリオールとしては、例えば、エチレンオキシドが付加されているポリプロピレンエーテルジオール、エチレンオキシドが付加されているポリプロピレンエーテルトリオール、エチレンオキシドが付加されているポリプロピレンエーテルテトラオールが挙げられる。
【００３０】
エチレンオキシドが付加されているポリプロピレンエーテルポリオールの数平均分子量は、反応性、物性の観点から、５００〜８０００であることが好ましい。
エチレンオキシドが付加されているポリプロピレンエーテルポリオールは、それぞれ単独でまたは２種以上を併用して使用することができる。
【００３１】
エチレンオキシドが付加されているポリプロピレンエーテルポリオールは、その原料であるポリプロピレンエーテルポリオールとの混合物として使用することができる。
【００３２】
エチレンオキシドが付加されているポリプロピレンエーテルポリオールと、その原料であるポリプロピレンエーテルポリオールとの混合物は、例えば、エチレンオキシドが付加されているポリプロピレンエーテルポリオールとポリプロピレンエーテルポリオールとを混合することにより得ることができる。また、原料ポリプロピレンエーテルポリオールとエチレンオキシドとの付加反応によって得られる、エチレンオキシドが付加されているポリプロピレンエーテルポリオールと未反応の原料ポリプロピレンエーテルポリオールとの混合物として得ることもできる。
【００３３】
なかでも、エチレンオキシドが付加されているポリプロピレンエーテルポリオールと混合できるポリプロピレンエーテルポリオールは、レベリング性（塗膜表面の平滑性）の観点から、ポリプロピレンエーテルジオール、ポリプロピレンエーテルトリオール、エチレンオキシドが付加されているポリプロピレンエーテルジオール、エチレンオキシドが付加されているポリプロピレンエーテルトリオールであるのが好ましい。
エチレンオキシドが付加されているポリプロピレンエーテルポリオールと混合できるポリプロピレンエーテルポリオールは、それぞれ単独でまたは２種以上を組み合わせて使用することができる。
【００３４】
第２液において、エチレンオキシドが付加されたポリプロピレンエーテルポリオールの量は、ポリプロピレンエーテルポリオール全量中の１０質量％以上であるのが好ましく、２０質量％以上であるのがより好ましい。このような範囲の場合、ウレタン塗膜防水材のレベリング性に優れる。
【００３５】
芳香族ポリアミンについて以下に説明する。
芳香族ポリアミンは、芳香環に２個以上のアミノ基及び／又はイミノ基が結合しているものであれば特に制限されない。例えば、３，３′−ジクロロ−４，４′−ジアミノジフェニルメタン（ＭＯＣＡ）、４，４′−ジアミノジフェニルメタン、２，４′−ジアミノジフェニルメタン、３，３′−ジアミノジフェニルメタン、３，４′−ジアミノジフェニルメタン、２，２′−ジアミノビフェニル、３，３′−ジアミノビフェニル、２，４−ジアミノフェノール、２，５−ジアミノフェノール、ｏ−フェニレンジアミン、ｍ−フェニレンジアミン、ｐ−フェニレンジアミン、２，３−トリレンジアミン、２，４−トリレンジアミン、２，５−トリレンジアミン、２，６−トリレンジアミン、３，４−トリレンジアミン、メチルチオトルエンジアミン、ジエチルトルエンジアミンのような芳香族ジアミンが挙げられる。
【００３６】
これらの中でも、得られる硬化物の防水性、物性に優れるという観点から、ＭＯＣＡ、メチルチオトルエンジアミンが好ましい。
芳香族ポリアミンは、それぞれ単独でまたは２種以上を組み合わせて使用することができる。
【００３７】
ウレタンプレポリマーと、ポリプロピレンエーテルポリオールおよび芳香族ポリアミンとの含有量は、反応性、物性の観点から、ウレタンプレポリマーのイソシアネート基と、ポリプロピレンエーテルポリオールのヒドロキシ基並びに芳香族ポリアミンのアミノ基及び／又はイミノ基との合計との当量比［イソシアネート基／（ヒドロキシ基＋アミノ基及び／又はイミノ基）］が、０．８〜１．５となるようにするのが好ましい。
【００３８】
補強剤について、以下に説明する。
第２液に含有される補強剤は、得られる硬化物物性を補強しうるものであれば特に限定されない。例えば、従来公知のものを用いることができる。具体的には、炭酸カルシウム、酸化チタン、酸化ケイ素、タルク、クレー、生石灰、カオリン、ゼオライト、けいそう土、微粉末シリカ、疎水性シリカ、カーボンブラックが挙げられる。
【００３９】
なかでも、ポリプロピレンエーテルポリオール、エチレンオキシドが付加されたポリプロピレンエーテルポリオール及び可塑剤との濡れ性の観点から、炭酸カルシウム、酸化チタン、疎水性シリカ、カーボンブラックが好ましい。
炭酸カルシウムは、特に制限されず、例えば、重質炭酸カルシウムが挙げられる。
補強剤は、それぞれ単独でまたは２種以上を併用して使用することができる。
【００４０】
補強剤の含有量は、得られる硬化物の破断伸びに優れ、破断強度を補うという観点から、ウレタンプレポリマー１００質量部に対して、４０〜１６０質量部であるのが好ましく、５０〜１５０質量部であるのがより好ましい。
なお、第１液が補強剤を含むこともできる。
【００４１】
本発明の二液常温硬化型ウレタン塗膜防水材組成物において、少なくとも第２液が、さらに、平均粒子径が２０μｍ以上であり且つ比重が０．０５より大きく０．３５未満のバルーンを、第２液中の１．０〜１０質量％の量で含む。
【００４２】
バルーンについて以下に説明する。
バルーンは、平均粒子径が２０μｍ以上であり且つ比重が０．０５より大きく０．３５未満のものであれば特に制限されない。
【００４３】
バルーンはその平均粒子径が２０μｍ以上である。このような範囲の場合、耐発泡性に優れる二液常温硬化型ウレタン塗膜防水材組成物となる。組成物の耐発泡性により優れるということから、バルーンの平均粒子径は、２０〜１５０μｍであるのが好ましく、２０〜１００μｍであるのがより好ましい。
【００４４】
また、バルーンはその比重が０．０５より大きく０．３５未満である。
バルーンの比重が０．０５より大きい場合、第２液の表層にバルーンが浮上することがなくバルーンは第２液中に均一に分散し、第２液中でのバルーンの耐浮上性に優れ、第１液と第２液との混合性に優れる。
また、バルーンの比重が０．３５未満の場合、バルーンが第２液中の補強剤の沈降を抑制し、第２液中の補強剤の耐沈降性に優れる。
【００４５】
第２液中でのバルーンの耐浮上性、第２液中の補強剤の耐沈降性により優れるという観点から、バルーンの比重は、０．０６〜０．３４であるのが好ましく、０．０８〜０．３であるのがより好ましい。
【００４６】
バルーンとしては、例えば、ガラスバルーン、シリカバルーン、シラスバルーン、カーボンバルーン、アルミナバルーン、ジルコニアバルーンのような無機系バルーン；フェノール樹脂バルーン、尿素樹脂バルーン、ポリスチレンバルーン、サランバルーン、熱可塑性樹脂バルーンのような樹脂系バルーンが挙げられる。
熱可塑性樹脂バルーンが好適な態様の１つとして挙げられる。
【００４７】
熱可塑性樹脂バルーンとしては、例えば、熱可塑性樹脂バルーンの内部に液体を内包させてこれを加熱し、外殻となる熱可塑性樹脂バルーンを膨張させ、かつ、内部の液体を気化させて得られる熱膨張性の熱可塑性樹脂バルーンが挙げられる。
【００４８】
熱可塑性樹脂バルーンの外殻成分を構成する熱可塑性樹脂としては、例えば、塩化ビニル、塩化ビニリデン；アクリロニトリル；ベンジルアクリレート、ノルボルナンアクリレートのようなアクリレート化合物；メチルメタクリレート、ノルボルナンメタクリレート、トリメチロールプロパントリメタクリレートのようなメタクリレート化合物；スチレン系モノマー；酢酸ビニル；ブタジエン；ビニルピリジン；クロロプレンのホモポリマー、これらのコポリマーが挙げられる。
なかでも、アクリロニトリル共重合体が、耐候性、耐熱性の観点から好ましい態様の１つとして挙げられる。
【００４９】
熱可塑性樹脂バルーンに内包される液体としては、例えば、ｎ−ペンタン、イソペンタン、ネオペンタン、ブタン、イソブタン、ヘキサン、石油エーテルのような炭化水素類；塩化メチル、塩化メチレン、ジクロロエチレン、トリクロロエタン、トリクロルエチレンのような塩素化炭化水素が挙げられる。
バルーンはその製造について特に制限されない。例えば、従来公知のものが挙げられる。
【００５０】
バルーンの含有量は、第２液中の１．０〜１０質量％である。
バルーンの含有量が１．０質量％以上の場合、組成物の耐発泡性、第２液中の補強剤の耐沈降性に優れる。
また、バルーンの含有量が１０質量％以下の場合、組成物から得られる硬化物の破断伸びに優れる。
【００５１】
組成物の耐発泡性、第２液中の補強剤の耐沈降性により優れ、組成物から得られる硬化物の破断伸びにより優れるという観点から、バルーンの含有量は、第２液中の１．０〜１０．０質量％であるのが好ましく、２．０〜９．０質量％であるのがより好ましい。
【００５２】
また、バルーンの含有量は、組成物の耐発泡性、第２液中の補強剤の耐沈降性により優れ、二液常温硬化型ウレタン塗膜防水材組成物から得られる硬化物の破断伸びにより優れるという観点から、第１液及び第２液の合計量中の０．５〜５質量％であるのが好ましい。
なお、第１液がバルーンを含むこともできる。
【００５３】
本発明の二液常温硬化型ウレタン塗膜防水材組成物において、第２液が、さらに、ポリプロピレンエーテルポリオール以外のポリオールを含むことができる。
ポリプロピレンエーテルポリオール以外のポリオールとしては、例えば、ポリエステルポリオール；ポリマーポリオール；ポリカーボネートポリオール；ポリブタジエンポリオール；水素添加されたポリブタジエンポリオール；アクリルポリオール；エチレングリコール、ジエチレングリコール、プロピレングリコール、ジプロピレングリコール、ブタンジオール、ペンタンジオール、ヘキサンジオールのような低分子量のポリオールが挙げられる。
【００５４】
なかでも、反応性、物性の観点から、ポリブタジエンポリオール、水素添加されたポリブタジエンポリオールが好ましい。
ポリプロピレンエーテルポリオール以外のポリオールは、それぞれ単独でまたは２種以上を組み合わせて使用することができる。
【００５５】
ポリプロピレンエーテルポリオール以外のポリオールの使用量は、ポリプロピレンエーテルポリオールとの相溶性の観点から、ポリプロピレンエーテルポリオール１００質量部に対して、０．５〜１５質量部であるのが好ましく、１〜１０質量部であるのがより好ましい。
【００５６】
本発明の二液常温硬化型ウレタン塗膜防水材組成物は、ウレタンプレポリマー、ポリプロピレンエーテルポリオール、芳香族ポリアミン、補強剤、バルーン及び必要に応じて使用することができるポリプロピレンエーテルポリオール以外のポリオール以外に、本発明の目的を損なわない範囲で、添加剤を含有することができる。添加剤としては、例えば、硬化触媒、可塑剤、分散剤、溶剤、酸化防止剤、老化防止剤、顔料が挙げられる。添加剤は、第１液及び／又は第２液に添加することができる。
【００５７】
硬化触媒としては、例えば、有機金属系触媒が挙げられる。
有機金属系触媒としては、例えば、オクテン酸鉛、オクチル酸鉛のような鉛系触媒；ジブチルスズジラウレート、ジオクチルスズラウレート、オクチル酸亜鉛、有機ビスマス化合物が挙げられる。
硬化触媒は、それぞれ単独でまたは２種以上を組み合わせて使用することができる。
【００５８】
硬化触媒の使用量は、第２液中の０．３〜３質量％であることが好ましい。
なお、硬化触媒は、エチレンオキシドが付加されているポリプロピレンエーテルポリオールと共に第２液中に配合してもよいし、第１液と第２液の混合時に添加してもよい。
【００５９】
可塑剤としては、例えば、アジピン酸ジイソノニル（ＤＩＮＡ）、フタル酸ジイソノニル（ＤＩＮＰ）、ジオクチルフタレート（ＤＯＰ）、ジブチルフタレート（ＤＢＰ）、ジラウリルフタレート（ＤＬＰ）、ジブチルベンジルフタレート（ＢＢＰ）、ジオクチルアジペート（ＤＯＡ）、ジイソデシルアジペート（ＤＩＤＡ）、トリオクチルフォスフェート（ＴＯＰ）、トリス（クロロエチル）フォスフェート（ＴＣＥＰ）、トリス（ジクロロプロピル）フォスフェート（ＴＤＣＰＰ）、アジピン酸プロピレングリコールポリエステル、アジピン酸ブチレングリコールポリエステルが挙げられる。
可塑剤は、それぞれ単独でまたは２種以上を併用して使用することができる。
可塑剤の使用量は、ウレタンプレポリマー１００質量部に対して、２０質量部以下であるのが好ましい。
【００６０】
分散剤は、固体を液中に分散させうるものであれば特に限定されない。
分散剤の使用量は、第２液中の０．０１〜５質量％であるのが好ましく、０．０５〜５質量％であるのがより好ましい。
【００６１】
溶剤としては、例えば、ヘキサン、トルエンのような炭化水素化合物；テトラクロロメタンのようなハロゲン化炭化水素化合物；アセトン、メチルエチルケトンのようなケトン；ジエチルエーテル、テトラヒドロフランのようなエーテル；酢酸エチルのようなエステル；ミネラルスピリットが挙げられる。
【００６２】
酸化防止剤としては、例えば、ブチルヒドロキシトルエン（ＢＨＴ）、ブチルヒドロキシトルエンアニソール（ＢＨＡ）、ジフェニルアミン、フェニレンジアミン、亜リン酸トリフェニルを挙げることができる。
【００６３】
顔料は、無機顔料と有機顔料とに大別される。無機顔料としては、例えば、二酸化チタン、カーボンブラック、酸化亜鉛、群青、ベンガラのような金属酸化物；リトポン、鉛、カドミウム、鉄、コバルト、アルミニウムの硫化物、これらの塩酸塩またはこれらの硫酸塩が挙げられる。有機顔料としては、例えば、アゾ顔料、銅フタロシアニン顔料が挙げられる。
【００６４】
本発明の二液常温硬化型ウレタン塗膜防水材組成物はその製造について特に制限されない。例えば、ウレタンプレポリマーを含む第１液と、ポリプロピレンエーテルポリオール、芳香族ポリアミンおよび補強剤を含む第２液とを別々に窒素ガス雰囲気下で十分に混合し調製することができる。調製された第１液および第２液は、窒素ガス等で置換された２つの容器にそれぞれ充填し保存することができる。
【００６５】
本発明の二液常温硬化型ウレタン塗膜防水材組成物は、第１液と第２液とを十分に混合して使用することができる。
本発明の二液常温硬化型ウレタン塗膜防水材組成物は、例えば、コンクリート、モルタル、金属屋根、トップコートが塗布されたウレタン塗膜上等、建築物の新築、改修用途として使用することができる。
本発明の二液常温硬化型ウレタン塗膜防水材組成物を施工する前に、プライマーを使用することができる。
【００６６】
従来、二液型のウレタン塗膜防水材組成物で、バルーンを含有するものはなかった。
これに対して、本発明の二液常温硬化型ウレタン塗膜防水材組成物は、第２液が比重が０．０５より大きく０．３５未満のバルーンを含むことにより、第２液中において、バルーンが第２液の表層に浮上することがなく、第２液中で補強剤が沈降することがなく、バルーンおよび補強剤が第２液中で均一に分散している。これにより、本発明の二液常温硬化型ウレタン塗膜防水材組成物は第１液と第２液との混合性に優れるのである。
【実施例】
【００６７】
以下に、実施例を示して本発明を具体的に説明する。ただし、本発明はこれらに限定されない。
【００６８】
１．ウレタンプレポリマーの調製
数平均分子量４０００のポリプロピレントリオール１００ｇ（Ｔ４０００、旭硝子社製）と、数平均分子量２０００のポリプロピレンジオール１５０ｇ（Ｄ２０００、旭硝子社製）とを反応容器に入れて、粘度調節のために可塑剤としてフタル酸ジイソノニル１５ｇ（ＤＩＮＰ、ジェイ・プラス社製）を加え、１１０℃に加熱し、６時間脱水処理した。次いで、ここにトリレンジイソシアネート（コスモネートＴ８０、三井武田ケミカル社製）をＮＣＯ基／ＯＨ基の当量比が１．９８となるように加え、これを８０℃に加熱し、窒素雰囲気下で１２時間混合、かくはんし、ウレタンプレポリマーを調製した。得られたウレタンプレポリマーのＮＣＯ基の含有量は、ウレタンプレポリマー全量中、３．０質量％であった。
【００６９】
２．二液常温硬化型ウレタン塗膜防水材組成物の調製
下記第１表に示す成分を第１表に示す量比（質量部）で使用し、これらを電動かくはん機等を用いて十分に混合して第２液を調製した。
上記のウレタンプレポリマーを第１液として１００質量部と、第１表の第２液の１００質量部とを電動かくはん機等を用いて十分に混合することにより二液常温硬化型ウレタン塗膜防水材組成物を得た。
【００７０】
３．評価
得られた二液常温硬化型ウレタン塗膜防水材組成物を用いて、耐発泡性、第２液の耐沈降性、バルーンの耐浮上性、破断伸び、レベリング性を以下のとおり評価した。結果を第１表に示す。
【００７１】
（１）耐発泡性、レベリング性
コンクリートの表面の縦３０ｃｍ、横３０ｃｍの範囲内にクシ目ゴテで１層目ウレタンとして、得られた二液常温硬化型ウレタン塗膜防水材組成物を塗布し、２０℃、５５％ＲＨの条件下で１５時間養生させた。養生後、１層目ウレタンの上に、さらに得られた二液常温硬化型ウレタン塗膜防水材組成物（２層目ウレタンとなる。）１８０ｇを塗布し、５０℃、７０％ＲＨの恒温槽に入れて３時間養生させた。
２層目ウレタンの養生後、２層目ウレタンの状態を目視で確認した。
【００７２】
発泡性については、発泡（ふくれ）がなければ○、あれば×とした。
レベリング性の評価基準としては、ウレタン塗膜が塗布直後から平坦で、コテの跡やムラがない場合を○、コテの跡やムラはないが平坦性に欠ける場合を△、塗布直後からクシ目がたち１時間後も変化がない場合を×とした。
【００７３】
（２）補強剤の耐沈降性
第２液を十分に混合した後容器に入れ、容器を静置し、静置から５０℃で７日間後の第２液の状態を金属へら等で混合することによって確認した。
補強材が沈降していても金属へら等で容易に混合できる場合は○、沈降物が固く金属へら等で容易に混合できない場合は×とした。
【００７４】
（３）バルーンの耐浮上性
第２液を十分に混合した後容器に入れ、容器を静置し、静置から５０℃で７日間後の第２液の状態を目視で確認した。
バルーン層が生じていても金属へら等で容易に混合できる場合は○、バルーン層が固く金属へら等で容易に混合できない場合は×とした。
【００７５】
（４）破断伸び
得られた二液常温硬化型ウレタン塗膜防水材組成物から厚さ２ｍｍのダンベル状３号形試験片を切り出し、各ダンベル状３号形試験片について、ＪＩＳ  Ａ  ６０２１に準じて引張試験（引張速度：５００ｍｍ／分）を行い、破断伸び（単位：％）を測定した。
【００７６】
【表１】
0005326186.tif 000002
【００７７】
【表２】
0005326186.tif 000003
【００７８】
【表３】
0005326186.tif 000004
【００７９】
第１表に示されている各成分は、以下のとおりである。
・ポリプロピレンエーテルポリオール１：数平均分子量が約５０００のポリプロピレントリオール（ＥＸＣＥＮＯＬ  ５０３０、旭硝子社製）
・ポリプロピレンエーテルポリオール２：エチレンオキシドが質量換算で１３〜１４％付加された、数平均分子量が約５０００のポリプロピレンエーテルポリオール（サンニックスＦＡ７０３、三洋化成工業社製）
・ポリプロピレンエーテルポリオール３：ＥＸＣＥＮＯＬ  ３０３０、旭硝子社製
・炭酸カルシウム：重質炭酸カルシウム、商品名スーパーＳＳ、丸尾カルシウム社製
・芳香族ポリアミン：３，３′−ジクロロ−４，４′−ジアミノジフェニルメタン、イハラケミカル工業社製
【００８０】
・酸化チタン：石原産業社製
・カーボンブラック：三菱カーボンブラックＭＡ２２０、三菱化学社製
・疎水性シリカ：ＡＥＲＯＳＩＬ  Ｒ９７２、日本アエロジル社製
・可塑剤：フタル酸ジイソノニル（ＤＩＮＰ）、ジェイ・プラス社製
・硬化触媒：鉛触媒、ミニコＰ−３０、活材ケミカル社製
・ポリブタジエンポリオール：Ｒ４５ＨＴ、出光石油化学社製
・分散剤：フローレンＧ７００、共栄社化学社製
・溶剤：ミネラルスピリット、新日本石油社製
【００８１】
・バルーン１：平均粒子径１３．６μｍ、比重０．０５
・バルーン２：平均粒子径１２．６μｍ、比重０．１５
・バルーン３：平均粒子径１０．１μｍ、比重０．３５
・バルーン４：平均粒子径２２．２μｍ、比重０．０５
・バルーン５：平均粒子径２３．５μｍ、比重０．０８
・バルーン６：平均粒子径２２．８μｍ、比重０．１５
・バルーン７：平均粒子径２５．６μｍ、比重０．３０
・バルーン８：平均粒子径２１．２μｍ、比重０．３５
・バルーン９：平均粒子径３２．５μｍ、比重０．０５
・バルーン１０：平均粒子径５７．６μｍ、比重０．１５
・バルーン１１：平均粒子径５７．６μｍ、比重０．３５
なお、バルーン１〜１１は、すべてアクリロニトリル共重合体をシェルとするバルーンである。
【００８２】
第１表に示す結果から明らかなように、比較例１〜４の組成物は、バルーンの平均粒子径が２０μｍ未満であるため耐発泡性に劣った。
また、比較例５、比較例９の組成物は、バルーンの比重が０．０５以上であるためバルーンの耐浮上性に劣った。
比較例６、比較例１０の組成物は、バルーンの含有量が第２液中の１．０質量％未満であるので耐発泡性及び第２液の耐沈降性に劣った。
比較例７、比較例１１の組成物は、バルーンの含有量が第２液中の１０質量％より多いため破断伸びに劣った。
比較例８、比較例１２の組成物は、バルーンの比重が０．３５以上であるので第２液の耐沈降性に劣った。
これに対して、実施例１〜３、参考例１〜８の二液常温硬化型ウレタン塗膜防水材組成物は、耐発泡性、第２液の耐沈降性、バルーンの耐浮上性、破断伸びに優れる。
また、実施例の二液常温硬化型ウレタン塗膜防水材組成物はレベリング性に優れる。特に、実施例１〜２のようにポリプロピレンエーテルポリオールとしてエチレンオキシドが付加されたポリプロピレンエーテルポリオールを使用する場合、レベリング性がより優れる。